(57)【要約】本発明は、過共晶アルミニウム／シリコン合金からなる少なくとも１つのシリンダースリーブを具備する少なくとも１つのシリンダー内径を有するアルミニウムダイカスト合金からなるエンジンブロックに関し、ピストンが、その中で軸方向に可動するように配置される。前記ピストンは、少なくとも１つのピストンリングと、１つのピストンスカートと、１つのピストンクラウンと、を具備する。ピストンは、ピストンリングに対するその動きについて、上死点および下死点を有する。本発明は、シリンダースリーブが、下死点の下多くとも１０ｍｍ延在し、シリンダースリーブの下方におけるシリンダー内径の縁領域が、アルミニウムダイカスト合金からなることを特に特徴とする。
2005507475.tif 000002
【特許請求の範囲】
【請求項１】
過共晶アルミニウム／シリコン合金からなる少なくとも１つのシリンダーライナー（４、４’）を備えた少なくとも１つのシリンダー内径（７）を有するアルミニウムダイカスト合金からなる内燃機関（１）のエンジンブロック（２）であって、それぞれの場合においてピストン（６）が、その中で軸方向に可動するように配置され、少なくとも１つのピストンリング（１０〜１０’’）と、１つのピストンスカートと、１つのピストンクラウンと、を具備し、前記ピストンリング（１０）に対するその動きについて、上死点および下死点（１１）を有するエンジンブロック（２）であって、
前記シリンダーライナー（４、４’）が、前記下死点（１１）において最下部の前記ピストンリング（１０）の下方に多くとも１０ｍｍで終端し、
前記シリンダーライナー（４、４’）の下方の前記シリンダー内径（７）のシリンダーライナー滑り面（１４’）が、前記アルミニウムダイカスト合金からなることを特徴とするエンジンブロック（２）。
【請求項２】
前記シリンダーライナー（４、４’）は、その下部の終端（１５）でほぼ直角になるよう構成されることを特徴とする請求項１に記載のエンジンブロック。
【請求項３】
請求項１に記載の、少なくとも１つのシリンダー内径（７）と、少なくとも１つのシリンダーライナー（４、４’）と、を備えたエンジンブロック（２）を製造するための鋳造工具（２２）であって、前記鋳造工具（２２）が、滑動によって可動し、前記シリンダー内径（７）を構成するのに適切な少なくとも１つのスリーブ（２４、２４’）を有し、該スリーブ（２４、２４’）上に、前記シリンダーライナー（４、４’）が配置される鋳造工具（２２）であって、
前記シリンダーライナー（４、４’）が、軸方向に前記スリーブ（２４、２４’）の多くとも８５％を覆い、
前記スリーブ（２４、２４’）が、鋳造金属の主要な伝播の流れ（２５）から前記シリンダーライナー（４、４’）を保護することを特徴とする鋳造工具（２２）。
【請求項４】
前記シリンダーライナー（４、４’）が、前記スリーブ（２４、２４’）に固定されることを特徴とする請求項３に記載の鋳造工具。
【請求項５】
前記シリンダーライナー（４、４’）が、少なくとも１つの突片部（３２）により前記スリーブ（２４、２４’）に固定されることを特徴とする請求項４に記載の鋳造工具。
【請求項６】
前記少なくとも１つの突片部（３２）は、前記スリーブ（２４、２４’）の切抜き部（３４）内で部分的にくぼみ、前記シリンダーライナー（４、４’）のための支持領域（３６）を部分的に形成することを特徴とする請求項５に記載の鋳造工具。
【発明の詳細な説明】
【技術分野】
【０００１】
本発明は、請求項１の前文によるエンジンブロック、および請求項３に記載の鋳造工具に関する。
【背景技術】
【０００２】
エンジンブロックは、重量を少なくするために、さまざまな鋳造方法、好ましくはダイカストを用いたアルミニウム合金から、ますます製造されるようになってきている。容易に鋳造可能なアルミニウム合金は、シリンダーライナー滑り面に沿った摩擦要件をしばしば満たさないので、材料特性を局所的に改良するための対策がこれらの領域においてとられている。これらの対策の１つが、シリンダーライナーを鋳造することである。
【０００３】
特許文献１では、過共晶アルミニウム／シリコン合金からなるシリンダーライナーを有するクランク室について、包括的に記載している。そこに記載されている合金は、高いシリコン含有量により、特に耐磨耗性がある。さらに、この種のシリンダーライナーは、特に低い重量を有し、その熱膨張係数は、鉄の膨張係数よりアルミニウム鋳造合金の膨張係数に近く、このことは、鉄を基にしたシリンダーライナーと比べ、特に好ましい。
【０００４】
しかしライナーの種類とは無関係に、シリンダー内径内で温度勾配が生じる。上部領域の、シリンダーヘッドとの界面（境界面、接合面）近傍部で、約２００℃の温度が、そこで起きている燃焼のためにエンジン側で優勢となる。ピストンの下死点の高さの内径（ボア）の下部領域では、エンジン側のシリンダー内径内の温度が、エンジンにより、１３０℃から１５０℃の間となる。
【０００５】
５０℃から７０℃の間にあるこの温度勾配により、シリンダー内径は、やや円錐形となり、その結果、熱膨張のために頭部から底部に向かって次第に細くなる。したがって、ピストンの、特にピストンリングの許容差を、下部領域内で十分な遊びがありかつ上部領域内に生じる隙間が最小に保たれるように、設計することが必要となる。
【０００６】
このために必要な解決策は、この種のエンジンを日々使用する場合に許容できるものであり、エンジンの損傷や磨耗には至っていない。しかし、このような欠点により、消費量を低減し、そしてエンジンの性能を向上するための改善策が必要である。
【０００７】
このような先行技術から一歩進めて、本発明は、優勢な温度勾配により生じるシリンダー内径の円錐状の変形を減少させることを目的とする。
【０００８】
【特許文献１】
独国特許発明第  ４４  ３８  ５５０  Ｃ２号明細書
【発明の開示】
【発明が解決しようとする課題】
【０００９】
本発明の目的の解決方法は、請求項１に記載のエンジンブロックおよび請求項３に記載の鋳造工具からなる。
【課題を解決するための手段】
【００１０】
請求項１に記載のエンジンブロックは、シリンダーライナーがそれぞれの場合に設けられた複数のシリンダー内径（ボア）を有することが好ましい。エンジンブロックは、アルミニウム鋳造合金からなり、シリンダーライナーは、過共晶アルミニウム／シリコン合金からなる。合金中のシリコンの割合は、２３％から２８％の間にあることが好ましい。ここでは、シリンダーライナーは、ピストンの下死点において、最下部のピストンリングのできる限り直ぐ下で終端するよう短縮される。
【００１１】
シリンダー内径は、エンジンの設計によって、下死点の下約２０ｍｍから５０ｍｍに延在する。シリンダー内径の表面（シリンダーライナー滑り面）は、アルミニウムダイカスト合金によりこの領域に形成される。
【００１２】
アルミニウムダイカスト合金（以下、略してアルミニウムと呼ぶ）は、約２２×１０−６Ｋ−１の熱膨張係数αを有する。シリンダーライナーのアルミニウム／シリコン合金は、１５×１０−６Ｋ−１〜１７×１０−６Ｋ−１のα値を有する。このことにより、シリンダーライナーの下の、シリンダー内径の下部領域内で、相対的に材料の膨張が大きくなる。設定された課題に従って、シリンダー内径を円錐状に形成することにより、材料の膨張が局所的により大きくなることと合わせ、そこでは優勢なより低い温度によって、大いに補償される。
【００１３】
シリンダーライナーは、下死点において最下部のピストンリングの下にできる限り近く終端することが好ましく、その結果、上述の熱膨張の効果が利用されることが好ましい。下死点を超えてシリンダーライナーが延在するかは、優勢な（支配的な）温度勾配に依存して判断される。しかし、ライナーが、下死点の下２０ｍｍを超えて終端すると、本発明の好ましい効果が損なわれることが実験によって示されている。
【００１４】
さらに、シリンダーライナーの下部の終端は、矩形（直角）であることが好ましい。鋳造技術上の理由から、実際には殆どのシリンダーライナーが、下部の外側に面取り部を有する。この面取り部が、鋳造工程中に溶融物を案内する働きをする。動作状態においては、ライナー（シリンダーライナー）上に軸方向の圧力が与えられると、面取り部により、この面取り部の領域内で半径方向の力が生じ、それにより、ライナー（シリンダーライナー）とクランク室（エンジンブロック）との間の連結に悪影響が出る。
【００１５】
本発明のさらなる部分は、請求項３に記載のエンジンブロックを生成するための鋳造工具である。鋳造工具は、シリンダー内径を表す（構成する）のに適切な少なくとも１つのスリーブを有する。過共晶Ａｌ／Ｓｉ合金からなるシリンダーライナーが、スリーブ上に置かれる。このライナー（シリンダーライナー）は、（シリンダーヘッド側について）上部領域で鋳造工具の壁に当たるよう、スリーブの多くとも（最大）８５％を覆う。
【００１６】
鋳造工具を鋳造金属で充填する（満たす）働きをする、鋳造工具の湯口は、鋳造金属の主要な流れ方向が下側（後の油室の側）からスリーブに当たるように、適合される。シリンダーライナーが短縮されているので、このライナー（シリンダーライナー）は、鋳造金属の主要な流れ方向の外側にあり、スリーブおよび工具の壁によって遮断される。このことにより、鋳造金属がライナー（シリンダーライナー）に当たる時の乱れが減少するので、ライナー（シリンダーライナー）の構成部品との連結に好ましい効果を及ぼす。他の利点に加えて、ライナー（シリンダーライナー）とクランク室（エンジンブロック）との間のより良い連結により、シリンダー内径内、特に燃焼室内でより高い圧力が可能となる。
【００１７】
シリンダーライナーは、鋳造作業のためにスリーブ上に十分確実に位置付けられるような狭い許容差で設計されているが、連続生産において不具合のない生産を行うために、ライナー（シリンダーライナー）をスリーブに固定することが好ましい。
【００１８】
工具の下部の壁から離れた所でライナー（シリンダーライナー）を保持する突片部により、そのような固定がなされる。よりうまく離型するために、突片部は、スリーブの切抜き部内で部分的にくぼみ得る。
【００１９】
４枚の図面を用いて、以下に好ましい実施形態について記載する。
【発明を実施するための最良の形態】
【００２０】
図１は、シリンダー内径（ボア）７を有するエンジンブロック（クランク室）２の領域内の往復ピストン機関１の詳細を示す図である。シリンダー内径７は、鋳造されてエンジンブロック（クランク室）２となるシリンダーライナー４により、軸方向に部分的に形成される。連接棒（コネクチングロッド、コンロッド）８を介してクランク軸（図示せず）に連接されたピストン６が、シリンダー内径７内を案内される。ピストン６は、動く間に、ピストンリング１０〜１０’’でシリンダーライナー滑り面１４を軽く触れて通る。図１の上部領域において、エンジンブロック（クランク室）は、シリンダーヘッド（図示せず）との界面（境界面、接合面）１２を有する。
【００２１】
シリンダーライナー４は、最下部のピストンリングの下死点を５ｍｍ超えるまで、シリンダー内径７内に延在する。この領域においては、シリンダーライナー４の表面が、シリンダーライナー滑り面１４を形成する。シリンダーライナー滑り面１４’は、最下部のピストンリング１０の下死点１１の下５ｍｍに、エンジンブロック（クランク室）の材料によって形成される。
【００２２】
エンジンブロックにおける本発明による手段の操作方法を、図２を用いて説明する。図２は、隣接するシリンダーライナー４’まで延在する（ピストン６を除いた）エンジンブロック２の詳細を示す図である。シリンダー内径７内では、温度勾配△Ｔが優勢であり、（約２００℃の）Ｔ１は、（約１４０℃の）Ｔ２より高い。シリンダーライナーの材料である、２５％シリコンを含む過共晶アルミニウム／シリコン合金（以下、ＡｌＳｉと呼ぶ）は、約１６×１０−６Ｋ−１の熱膨張係数α１を有する。シリンダー内径７の下部領域内で、シリンダーライナー滑り面１４’を形成するアルミニウムの膨張係数α２（図１参照）は、約２３×１０−６Ｋ−１である。アルミニウムのより高い膨張係数α２は、１４０℃のより低い温度で、ライナー４の領域内の膨張（２００℃で１６×１０−６Ｋ−１の膨張係数）と事実上同じ膨張となる。したがって、エンジンの動作状態におけるシリンダー内径７の円錐状の変形が、本発明による配置によって防止される。
【００２３】
本発明はまた、エンジンの動作およびエンジンブロック（クランク室）２の製造に関して、さらなる利点を提供する。図３は、鋳造金属の溶融物の流動２６の概略的な外形を有する、本発明による鋳造工具２２の詳細を示す図である。ここでは、ライナー（シリンダーライナー）間の距離およびライナー（シリンダーライナー）の厚さが、大きく拡大されて示されている。鋳造金属は、アルミニウム合金（ＡｌＳｉ９Ｃｕ３）であり、圧力がかかると鋳造工具２２内に満たされる（充填される）。鋳造金属の流動２６は、シリンダーライナー４、４’間の約３ｍｍ幅の狭いウェブ３６へと導かれる。そこを流れるアルミニウム溶融物の単位時間当たりの質量は、溶融物の主要な流動２５の領域内と比べ、ウェブ３６の狭い領域内では、より小さく、かつより少ない運動エネルギーを有し、これを介して、鋳造工具の容積充填がもたらされる。
【００２４】
溶融物の主要な流動２５が、その全運動エネルギーと共にシリンダーライナー４に直接当たると、そこではね返り、これによりシリンダーライナー４の下方に配管または空胴ができるか、あるいはシリンダーライナー４が溶融する。本発明による鋳造工具内ではシリンダーライナーの機械的なおよび熱的な負荷が低いので、従来のシリンダーライナーと比べ、シリンダーライナーの壁の厚さをかなり減少させることが可能となる。さらに、より下方のウェブ領域内の充填断面積が、より大きくなる。その結果、単位時間当たりの金属量が増加し、そのことにより温度損失が減少し、したがってライナー（シリンダーライナー）のヒュージングが改善される。
【００２５】
シリンダーライナー４は、鋳造工具２２の上部の壁４０に対して突片部３２によって押圧される。突片部３２は、鋳造工具２２の下側４２に固締される。スリーブ２４は、鋳造工具２２を圧締め（型締め、クロージャ）してスリーブ２４の位置決めをする間、突片部３２を部分的に収容する押込み部（切り抜き部）３４を有する。突片部３２の比較的小さい部分が、スリーブ２４に対して放射状に突出し、シリンダーライナー４のための支持領域３６を形成する。
【００２６】
支持領域３６の幅は、押込み部と水平になることが可能なように選択され、鋳造され、その後の機械加工によりエンジンブロック（クランク室）となる。この配置の利点は、鋳造工程中に折れたり損傷したりしないように、突片部の大きさを決めることができ、エンジンブロック（クランク室）の形状寸法（幾何学的配置）には連携しない（組み込まれない）ことにある。
【００２７】
図４は、鋳造工具２２の３次元の詳細図を用いて、突片部３２の配置、およびシリンダーライナー４に対する支持効果を示す図である。突片部３２は、図４からは見ることができない押込み部（切り抜き部）内で、くぼんでいる。鋳造工具２２が開けられ、エンジンブロックが離型されると、わずかに円錐形のスリーブ２４は、矢印４４の方向にシリンダーライナー４から離れるように動く。
【００２８】
点線は、溶融物の流れに直接さらされる、従来の構成のシリンダーライナー２８を示している。溶融物の主要な流動２５の偏向が、従来の配置においては、面取り部２９により防止される。
【００２９】
シリンダー内径内で円錐状の形状ができるのを回避するための上述した利点は、スリーブ２４について短縮されたシリンダーライナー４を具備する、本発明による鋳造工具２２によって、達成され、その上、シリンダーライナー４とエンジンブロック（クランク室）２との間の連結が改善される。
【００３０】
往復ピストン機関（エンジン）１の動作状態においては、シリンダーライナー４のほぼ矩形（直角）の下部の縁１５（図２参照）により、作用する力Ｆが、エンジンブロック（クランク室）２によってほぼ完全に吸収される効果を有する。図３に点線で示されているシリンダーライナー２８のように、シリンダーライナーが面取り部２９を有していると、このことにより、半径方向の力の成分がシリンダー内径の中心方向に導かれる。このことにより、シリンダーライナー滑り面１４に円錐状の変形が生じ得る。本発明による改良形態により、ライナー（シリンダーライナー）は、示されている力Ｆの方向に向かうことに対して、保護される。本発明による鋳造工具２２によって生じる、シリンダーライナー４とクランク室２２との間のより良い連結はまた、ライナー（シリンダーライナー）のこの半径方向の動きを回避することにも寄与する。
【００３１】
先行技術と比べたさらなる利点に、シリンダーライナー４および４’と油室１６との間の冷却内径１８によって図２に一例として簡略化して示されている、水ジャケットをより良く遮蔽することが挙げられる。（機能自体には障害を生じさせない）微小な隙間２０は、シリンダーライナー４とエンジンブロック（クランク室）２との間をより良く連結することによって減少する。内径１８内を流れ、状況によっては隙間２０内を通過し得る水が、ライナー４のほぼ直角の下部の縁１５により、油室１６内に浸透するのが防止される。
【００３２】
本発明の上述した機能上の利点に加えて、シリンダーライナーを本発明に従って短縮することにより、構成部品のコスト低減となり、材料の消費削減に貢献し得る。
【図面の簡単な説明】
【００３３】
【図１】エンジンブロックと、シリンダーライナーと、ピストンと、を備えた往復ピストン機関の詳細を示す図である。
【図２】図１よりピストンを除いた、機械変数および熱変数を表した詳細を示す図である。
【図３】エンジンブロックを製造するための鋳造工具の詳細を示す図である。
【図４】スリーブと、シリンダーライナーと、を備えた鋳造工具の詳細を示す３次元投影図である。
【国際公開パンフレット】
2005507475.tif 000003
2005507475.tif 000004
2005507475.tif 000005
2005507475.tif 000006
2005507475.tif 000007
2005507475.tif 000008
2005507475.tif 000009
2005507475.tif 000010
2005507475.tif 000011
2005507475.tif 000012
2005507475.tif 000013
2005507475.tif 000014
2005507475.tif 000015
2005507475.tif 000016
2005507475.tif 000017
2005507475.tif 000018
2005507475.tif 000019
【手続補正書】
【提出日】平成15年5月24日(2003.5.24)
【手続補正１】
【補正対象書類名】特許請求の範囲
【補正対象項目名】請求項３
【補正方法】変更
【補正の内容】
【請求項３】
請求項１に記載の、少なくとも１つのシリンダー内径（７）と、少なくとも１つのシリンダーライナー（４、４’）と、を備えたエンジンブロック（２）を製造するための鋳造工具（２２）であって、前記鋳造工具（２２）が、滑動によって可動し、前記シリンダー内径（７）を構成するのに適切な少なくとも１つのスリーブ（２４、２４’）を有し、該スリーブ（２４、２４’）上に、前記シリンダーライナー（４、４’）が配置される鋳造工具（２２）であって、
前記シリンダーライナー（４、４’）が、軸方向に前記スリーブ（２４、２４’）の多くとも８５％を覆い、
前記鋳造工具を鋳造金属で満たす働きをする、前記鋳造工具（２２）の湯口は、前記鋳造金属の主要な流れ方向（２５）が下側（後の油室の側）から前記スリーブ（２４、２４’）に当たるよう適合されていることを特徴とする鋳造工具。
【手続補正２】
【補正対象書類名】明細書
【補正対象項目名】０００３
【補正方法】変更
【補正の内容】
【０００３】
特許文献１では、過共晶アルミニウム／シリコン合金からなるシリンダーライナーを有するクランク室について記載している。そこに記載されている合金は、高いシリコン含有量により、特に耐磨耗性がある。さらに、この種のシリンダーライナーは、特に低い重量を有し、その熱膨張係数は、鉄の膨張係数よりアルミニウム鋳造合金の膨張係数に近く、このことは、鉄を基にしたシリンダーライナーと比べ、特に好ましい。


【手続補正３】
【補正対象書類名】明細書
【補正対象項目名】０００６
【補正方法】変更
【補正の内容】
【０００６】
このために必要な解決策は、この種のエンジンを日々使用する場合に許容できるものであり、エンジンの損傷や磨耗には至っていない。しかし、このような欠点により、消費量を低減し、そしてエンジンの性能を向上するための改善策が必要である。特許文献２では、アルミニウム／シリコンを基にしたシリンダーライナーを含むエンジンブロックについて記載している。シリンダーライナーは、シリンダーライナー滑り面全体に渡って完全に延在しているのではない。しかし特許文献２では、円錐形の形成に関する問題を解決するいかなる可能な方法についても記載しておらず、また、鋳造工具内のシリンダーライナーの位置決めについての情報も含んでいない。
【手続補正４】
【補正対象書類名】明細書
【補正対象項目名】０００８
【補正方法】変更
【補正の内容】
【０００８】
【特許文献１】
独国特許発明第  ４４  ３８  ５５０  Ｃ２号明細書
【特許文献２】
欧州特許出願公開第  ４６３  ３１４  Ａ１号明細書




【国際調査報告】
2005507475.tif 000020
2005507475.tif 000021
2005507475.tif 000022
2005507475.tif 000023
2005507475.tif 000024
2005507475.tif 000025